СПОСОБ ПРОИЗВОДСТВА НЕОРГАНИЧЕСКИХ НАНОВОЛОКОН ЭЛЕКТРОСТАТИЧЕСКИМ МЕТОДОМ ФОРМИРОВАНИЯ ВОЛОКНА

1. Способ производства неорганических нановолокон электростатическим методом формования волокна из раствора, содержащего алкоксид металла или полуметалла, или неметалла, растворенный в системе растворителей на базе спирта, отличающийся тем, что раствор стабилизируют ацетилацетоном, который предотвращает гидролиз алкоксида, и после гомогенизации смешивают с раствором поли(винилпирролидона) в спирте, а затем полученный раствор подается в электростатическое поле, в котором протекает непрерывный процесс электростатического формования волокна, с образованием органо-неорганических нановолокон, которые далее вне устройства формования волокна кальцинируются в воздушной среде при температуре от 500°С до 1300°С.
2. Способ по п.1, отличающийся тем, что в раствор добавляют концентрированную кислоту.
3. Способ по п.2, отличающийся тем, что кислота выбрана из группы:
соляная кислота, азотная кислота, фосфорная кислота.
4. Способ по п.1, отличающийся тем, что спирт в растворе поли(винилпирролидона) выбран из группы: этанол, 1-пропанол, 2-пропанол или их смеси.
5. Способ по п.1, отличающийся тем, что поли(винилпирролидон) имеет среднюю молярную массу в пределах 1000000-1500000 г/моль, а его массовая концентрация в растворе составляет от 4 до 9%.
6. Способ по п.5, отличающийся тем, что поли(винилпирролидон) имеет среднюю молярную массу 1300000 г/моль.
7. Способ по п.1, отличающийся тем, что поли(винилпирролидон) имеет индекс вязкости К в пределах К-70 - К-95, а его концентрация в растворе составляет от 4 до 9%.
8. Способ по п.7, отличающийся тем, что поли(виниллирролидон) имеет индекс вязкости К-90.
9. Способ по п.1, отличающийся тем, что алкоксид металла выбран из группы: тетрабутоксид титана, тетраизопропоксид титана, три-сек-бутоксид алюминия, триизопропоксид алюминия, тетраизопропоксид циркона.
10. Способ по п.1, отличающийся тем, что алкоксид полуметалла выбран из группы: тетраэтоксисилан, триэтоксид бора.
11. Способ по п.1, отличающийся тем, что молярное соотношение алкоксида и хелатообразующего агента в растворе составляет от 1:0,8 до 1:2,2.
12. Способ по любому из пп.1-11, отличающийся тем, что раствор алкоксида в электростатическом поле для формования волокна находится на поверхности активной зоны формования волокна с использованием волокнообразующего электрода.
13. Способ по п.12, отличающийся тем, что раствор алкоксида подается в электростатическое поле для формования волокна по поверхности волокнообразующего электрода.
14. Способ по п.12, отличающийся тем, что волокнообразующий электрод представляет собой вращающийся волокнообразующий электрод продолговатой формы, который частью своей окружности погружается в раствор, из которого формуется волокно.